АМОРФНЫЙ ПОЛИ-АЛЬФА-ОЛЕФИНОВЫЙ КЛЕЙ С НИЗКОЙ ТЕМПЕРАТУРОЙ НАНЕСЕНИЯ

1. Термоплавкий клей, содержащий, по меньшей мере, 45 масс.%, исходя из массы клея, аморфного сополимера полибутена, который имеет температуру размягчения примерно от 70 до 105°C и вязкость меньше чем примерно 1900 сП при 190°C, и где термоплавкий клей имеет вязкость меньше чем примерно 6000 сП при 150°C.
2. Термоплавкий клей по п.1, где аморфный сополимер полибутена имеет значение tan(δ) больше чем 30 при 140°C.
3. Термоплавкий клей по п.1, где аморфный сополимер полибутена дополнительно включает пропиленовый сомономер.
4. Термоплавкий клей по п.1, где реагент, придающий клейкость, имеет температуру размягчения больше или равную 100°C, и где реагент, придающий клейкость, выбран из группы, состоящей из C5 смол, нефтяных дистиллятов, гидрированных углеводородов, C5/C9 политерпенов, канифоли, гидрированной канифоли, эфиров канифоли и их смесей.
5. Термоплавкий клей по п.1, дополнительно включающий кристаллический воск, который имеет температуру плавления больше чем 60°C, и где кристаллический воск выбран из группы, состоящей из воска Фишера-Тропша, нефтяного воска, обычного воска, природного воска, функционализированного воска, сополимеров полиолефинов и их смесей.
6. Термоплавкий клей по п.1, который, по существу, не содержит воска и/или пластификатора.
7. Термоплавкий клей по п.1, который содержит более чем 60% аморфного сополимера полибутена.
8. Термоплавкий клей по п.1, где клей имеет максимальную величину прочности при растяжении больше чем 55 фунт/кв. дюйм (0,38 кПа) при 23°C при скорости вытягивания 12 дюймов/мин (30,5 см/мин).
9. Изделие, содержащее клей по п.1, которое представляет собой продукт личной гигиены, продукт медицинского назначения, изделие медицинского назначения, товар для дома или промышленный продукт.
10. Способ, включающий:
2
- нанесение клея по п.1 на подложку напылением расплава, вихревым нанесением рисунка, случайным напылением и/или нанесением покрытия через щелевую головку с диапазоном привеса по клею примерно от 0,1 до 20 г/м при 150°C или ниже на первую подложку;
- наложение второй подложки на клей, посредством этого формируя соединение,
в котором, по меньшей мере, одна подложка представляет собой нетканую пленку.